Brevet FR2645068A1 — publié le 19901005

La présente invention concerne un procédé de fabrica- tion de pièces en matière thermoplastique à paroi mince par moulage par injection. Le moulage par injection de pièces en matière thermo- plastique à paroi mince présentant une certaine surface se heurte depuis de nombreuses années à un problème qui n'a pas trouvé de solution satisfaisante jusqu'ici: pour remplir le moule jusque dans ses recoins il est nécessaire d'introduire La matière thermopLastique plastifiée sous une pression très élevée. Cette pres- sion élevée nécessite de son coté une pression de fer- meture du moule également très élevée, pression qui entraine à son tour des problèmes d'étanchéité du mou- te. Une pression élevée signifie également une machine- rie et des mesures de sécurité coOteuses. Dans des con- dttions de travail économiquement acceptables, les pièces obtenues présentent des défauts aux endroits les plus éloignés des poInts d'injection. IL est par ailleurs connu de fabriquer des pièces en matière thermoplastique poreuses, mais présentant une peau compacte, en introduisant dans le moule un gaz sous-pression avant l'injection de la matière thermo- plastique. On n'a toutefois jamais songé jusqu'ici à utiliser une technique analogue pour la fabrication de pièces à paroi mince. L'invention a pour but d'obtenir des pièces en matière thermoplastique à paroi mince de qualité irréprochable, avec des pressions d'injection relativement basses, du moue ordre de grandeur que celles utilisées pour l'injection de pièces à paroi épaisse. Le procédé selon l'invention est caractérisé en ce qu'on introduit préaLablement un gaz sous-pression dans te mouLe de manière à créer une contre-pression déter- minée dans te moule, qu'on introduit ensuite La matière plastique pLastifiée dans le moute, additionnée d'au moins un agent gonfLant et qu'on Laisse échapper du mouLe Le gaz sous-pression. Le résuttat obtenu est surprenant. Pour une même pièce, aLors qu'une pression de 450 Bars s'avère insuffisante sans contre-pression de gaz, une pression d'injection de 100 Bars est tout à fait suffisante, avec contre- pression, pour obtenir une pièce irréprochable. En outre, La durée du cycte de fabrication d'une piece est pratiquement Le même qu'avec La technique antérieure, ce qui est également surprenant, compte tenu de La phase supplémentaire de mise sous-pression du moule. La force de fermeture du moule peut etre réduite de plus de 50%. Ces réductions de pression se traduisent par une machinerie plus simple et moins coOteuse et une pLus grande sécurité. La durée du cycle de travail res- tant pratiquement La meme, la productivité de La machine est inchangée. Ainsi se trouve résolu un problème existant depuis Longtemps. IL convient de souligner que ta mise sous-pression du moule n'a pas du tout Le même but que dans La fabrica- tion de pièces à noyau poreux et peau compacte, o ta contre-pression sert précisément à obtenir la peau com- pacte. Dans Le procédé de fabrication selon L'invention, ta mise souspression du moule a pour effet de facilité La pénétration de La matière thermoplastique pLastifiée dans te moule. Cet effet n'a pas été étudié en soi, mais on peut en donner une explication possibte: le 38 2645068 gaz Introduit dans te mouLe crée un film sur La paroi du moule qui Lubrifie Le mouLe et permet à La matière plastique de pénétrer plus facilement jusque dans Les recoins du mouLe. L'agent gonflant augmente La fluidité de La matière pLastifiée et supprime Les retassures dues aux dépres- sions. IL permet donc de réduire La pression d'injec- tion. La matière plastifiée est pLaquée contre Les parois du moule. Cette technique permet en outre de dépasser Les normes habituelles en ce qui concerne Le rapport hauteur/épaisseur des parois. L'invention a également pour objet une installation pour la mise en oeuvre du procédé, caractérisée en ce qu'eLle comprend un plastificateur, des moyens d'injec- tion, un moule hermétique reLié à une source de gaz comprimé, une vanne de mise sous-pression du mouLe, une vanne d'évacuation du gaz sous- pression du moule, un pressostat mesurant La pression dans Le moule et des moyens de commande contrôlés par ce pressostat pour commander l'injection de La matière plastique dans le moute. L'invention sera mieux comprise par la description d'un exemple de mise en oeuvre du procédé seLon L'invention, description faite en relation avec Le dessin annexé dans lequet: La figure 1 est une vue schématique d'une instaLLation pour La production de pièces à paroi mince; lta figure 2 est une vue perspective d'une pièce à paroi mince obtenue par le procédé selon L'invention; et La figure 3 est une vue en coupe seLon 111-111 de ta figure 2. La figure 4 est une vue en coupe du moule utilisé dans l'installation de la figure 1. L'installation représentée schématiquement à la figure 1 comprend un moule constitué d'une partie fixe 1 et d'une partie mobile 2 actionnable par un vérin. IL com- prend des extracteurs actionnés par un vérin 3. L'étan- chéité au joint des deux parties du moule est assurée par des garnitures d'étanchéité 4. L'installation com- prend en outre un ponton d'injection mobile 5 déplaça- ble axiaLement au moyen d'un vérin 6. Le ponton mobile 5 est associé à un plastificateur conventionnel non représenté, duquel la matière thermoplastique plasti- fiée pénètre dans une buse 7 munie d'un obturateur à aiguille 8. Cet appareillage est conventionnel. Le mou- le est relié par un conduit 9 à un réservoir 10 de gaz sous-pression, par exemple de l'azote, à travers une électrovanne de mise sous-pression 11. Le réservoir de gaz sous-pression 10 fonctionne en accumulateur et it est Lui meme alimenté par un compresseur à travers un manodétendeur taré 12. La pression est affichée par un manomètre 13. En aval, l'éLectrovanne de mise en pres- sion 11 est relié à un second conduit 14 relié aux moyens de fermeture du moule et contribue à maintenir cette fermeture pendant l'injection en compensant la pression du gaz dans Le moule. Les conduits 9 et 14 sont en outre reliés à une électrovanne de vidange 15 pour l'évacuation du gaz sous-pression du moule et des moyens de fermeture de ce moule. La pression dans le moule est en outre mesurée par un pressostat 16, dont l'information est introduite dans un -dispositif de commande non représenté qui commande le cycle des opé- rations. La pression dans Le moute peut en outre etre Lue sur un manomètre 17. Le moule est représenté plus en détail à La figure 4. La partie fixe 1 du mouLe est constituée d'une plaque frontale- 20 sur Laquelle est fixee une coquille 21 munie d'une empreinte. La plaque frontale 20 porte une platine 22 et Les deux pièces 20 et 21 sont traversées par une cheminée 23. L'étanchéité est assurée par des garnitures de joint 24, 25 et 26 placées entre ces dif- férentes pièces. La partie mobile 2 du moule comprend une seconde co- quille 27 fixée sur un cadre 28 lui-meme fixé sur une plaque 29 traversée par Le vérin 3. Les pièces 27, 28 et 29 définissent une chambre 30 dans Laquelle est mon- tée une plaque d'éjection 31 munie d'un certain nombre d'éjecteurs tels que 42 et 43. Les plans de joint des pièces 27 et 28 ainsi que 28 et 29 sont rendus herméti- ques par des garnitures d'étanchéité 32 et 33. Le passa- ge du vérin 3 à travers La plaque 29 est également ren- due hermétique par une garniture d'étanchéité 34. Le plan de joint de la coquille 27 est également muni d'une gar- [.: niture d'étanchéité 35. Dans le plan de joint, entre La - 25 garniture 3S et L'empreinte, La coquille 27 présente un canal périphérique 36 entourant L'empreinte. Ce canal périphérique 36 communique avec un conduit 37 relié au conduit 9 de la figure 1. Le canal périphérique 36 com- munique en outre avec L'empreinte par des évents radiaux 38 répartis sur tout le pourtour de l'empreinte. Ces évents présentent avantageusement une largeur de 10mm et une profondeur de 0,03mm et ils sont espacés Les uns des autres de 15-mm. Au niveau de ces évents débouche également un conduit 39 relié au pressostat 16 ou à un autre capteur de pression. La chambre 30 est retiée par un conduit 40 au conduit 14 de la figure 1. Le plan de joint de La coquiLLe 27 présente donc un très grand nombre d'évents 38 de très faibLe section. Grace au canal périphérique 36 et aux nombreux évents , it est possible de rempLir rapidement Le mouLe de gaz à La pression désirée et de L'évacuer égaLement rapidement, tout en maintenant une parfaite fermeture du mouLe pour La matière pLastique injectée. Grace au canal 39, La pression à L'intérieur du mouLe est mesu- rée très près de L'empreinte. La chambre 30 contenant Le porte-extracteurs 31 est mis h ta meme pression que Le mouLe, de teLLe sorte qu'iL n'y a pas de fuite de gaz par Le passage des extrac- teurs. Le cycle d'injection se-dérouLe comme suit: Le ponton d'injection 5 étant en retrait, comme représentéS, Le mouLe est fermé puis Le ponton 5 est avancé jusqu'à ce que La buse d'injection soit en contact avec L'entrée du mouLe. L'éLectrovanne 11 est aLors ouverte et Le. moute est mis sous-pression. Dès que La pression dési- ree est atteinte, Le pressostat 16 déclenche L'injec- tion. En cours d'injection, c'est-à-dire sur ta course de La vis d'injection, La vanne de mise sous-pression 10 est fermée et simultanément La vanne de vidange 15 est ouverte, ce qui permet au gaz de s'échapper du mou- te et à ta matière pLastifiée de remptir complètement Le mouLe. L'éLectrovanne 15 est fermée à La fin du cy- cle. La succession des opérations se dérouLe automati- quement. La contrepression est supérieure-à 10 Bars, généraLement de 15 h 40 Bars. ELLe doit etre au moins- égaLe à La pression des agents gonfLants. Les figures 2 et 3 représentent, h titre d'exempLe, une pièce avantageusement fabriquée par te procédé seLon L'invention. IL s'agit d'un bouclier de pare-chocs de voiture. Les points d'injection sont désignés par Les Lettres A, B, C, D, E et F. L'épaisseur de la pièce est de 3 à 4 m et sa hauteur de 500 mm. La matière thermo- pLajtique utilisée est du potypropylene copolymère chargé EPDM additionné d'agents gonflants tels que azodidicarbonamide, bicarbonate de soude, et d'autres agents connus ou des agents gonflants gazeux, par exem- ple de l'azote, injecté en bout de vis selon le procédé direct "gazing". Les agents gonflants sont ajoutés dans une proportion de 0,1 à 5X en poids. La matière est injectée sous une pression de 100 Bars et le moule est fermé avec une force de 800 tonnes. Le cycle dure 2 min s et la pièce obtenue, d'un poids de 4kg ne présente aucune déformation et un aspect absolument satisfai- sant. La meme pièce a été injectée par le procédé tradition- nel. Le polypropylènri 'copolymère chargé EPDM, sans agent gonflant, a été injecté avec une pression de 450 Bars, te moule étant fermé avec une force de 1700 tonnes. Durée du cycle: 2 min 15 s. La pièce obtenue, d'un poids de 4Kg 200 est déformée. Elle a tendance à se refermer sur elle- meme. Une conformation est donc nécessaire. Il s'avère en outre que la pièce obtenue par le procédé selon L'invention, avec addtion d'agents gonflants, présente une meilleure résistance aux chocs que la pièce obtenue par le procédé traditionnel. On retevera en outre qu'elle est un peu plus légère. L'addition d'agents gonflants a donc non seulement pour effet de faciliter l'injection, mais également d'alléger la pièce et d'améliorer la résistance aux chocs. REVENDICATIONS 1. Procédé de fabrication de pièces en matière ther- moptastique à paroi mince par moulage par injection, caractérisé en ce qu'on introduit préalablement un gaz sous-pression dans Le mouLe de manière b créer une contre-pression déterminée dans te moule, qu'on intro- duit ensuite La matière plastique pLastifiee, addition- née d'au moins un agent gonftant, dans Le moute, et qu'on Laisse échapper du mouLe te gaz sous-pression. 2. Procédé selon ta revendication 1, caractérisé en ce qu'on Laisse échapper te gaz du mouLe avant La fin de L'injection. 3. Procédé selon La revendication 1 ou 2, caractérisé en ce que Le ou les agents gonfLants sont ajoutés dans une proportion de 0,1 à 5X en poids de La matière thermopLastique. 4. Procédé seLon L'une des revendications 1 à 3, carac- térisé en que La contre-pression dans Le mouLe est comprise entre 15 et 40 Bars. 5. Installation pour La mise en oeuvre du procédé seton ta revendication 1, caractérisee en ce qu'elltte comprend un pLastificateur, des moyens d'injection, un moute hermétique reLié à une source de gaz comprimé, une vanne de mise sous-pression du mouLe, une vanne d'éva- cuation du moute, un pressostat mesurant La pression dans Le moute et des moyens de commande contrOtés par ce pressostat pour commander L'injection de La matière thermoplastique dans te moute. 6. Installttation seton La revendication 5, dont Le moute est constitué d'au moins deux parties munies d'em- preinte et venant s'appliquer L'une contre L'autre seLon un plan de joint dont L'étanchéité est assurée par au moins une garniture d'étanchéité, caractérisee en ce que L'une des parties du mouLe (27) présente, dans Le plan de joint, un canal périphérique (36) relié aux vannes de mise sous pression et d'évacuation (11, ) et entourant L'empreinte, entre Ladite garniture (35) et L'empreinte, et des évents (38) reliant Ledit canal à L'empreinte, ces évents étant répartis sur tout Le pourtour de L'empreinte. 7. InstaLtlation selon La revendication 6, caractérisée en ce que Les évents (38) sont constitués par un grand nombre de rainures radiales de très faible section. 8. InstaLLation selon La revendication 7, caractérisée en ce que Les évents (38) ont une profondeur d'environ 0,03 am et une Largeur d'environ 10 mm et qu'its sont espacés Les uns des autres d'environ 15mm. 9. InstaLlation selon L'une des revendication 5 à 8, caractérisee en ce que Le moule comprend, sous La par- tie mobile du moute, une chambre (30) fermée herméti- quement et contenant Le porte-extracteurs (31), et éga- Lement reliée (40) aux vannes de mise sous pression et d'évacuation.